(57)【要約】【課題】特性の劣化を抑制することのできる半導体装置およびその製造方法を提供する。【解決手段】ショットキーバリアダイオード１００は、ＧａＮを含む半導体層１と、ショットキー電極２とを備えている。ショットキー電極２は、電極本体６と、半導体層１から見て電極本体６よりも離れた位置に形成され、かつＡｌを含む接続用電極８と、電極本体６と接続用電極８との間に形成された、Ｗ、ＴｉＷ、ＷＮ、ＴｉＮ、およびＴａよりなる群から選ばれる少なくとも１種を含むバリア層７とを含んでいる。【選択図】図１
2010219130.tif 000002
【特許請求の範囲】
【請求項１】
窒化ガリウムを含む半導体層と、
電極とを備え、
前記電極は、電極本体と、前記半導体層から見て前記電極本体よりも離れた位置に形成され、かつアルミニウムを含む接続用電極と、前記電極本体と前記接続用電極との間に形成されたＷ、ＴｉＷ、ＷＮ、ＴｉＮ、およびＴａよりなる群から選ばれる少なくとも１種を含むバリア層とを含む、半導体装置。
【請求項２】
前記電極本体は前記半導体層とショットキー接触している、請求項１に記載の半導体装置。
【請求項３】
窒化ガリウムを含む半導体層を形成する工程と、
電極を形成する工程とを備え、
前記電極を形成する工程は、電極本体を形成する工程と、前記半導体層から見て前記電極本体よりも離れた位置にアルミニウムを含む接続用電極を形成する工程と、前記電極本体と前記接続用電極との間にＷ、ＴｉＷ、ＷＮ、ＴｉＮ、およびＴａよりなる群から選ばれる少なくとも１種を含むバリア層を形成する工程とを含む、半導体装置の製造方法。
【発明の詳細な説明】
【技術分野】
【０００１】
本発明は、半導体装置およびその製造方法に関し、より特定的には、ＧａＮ（窒化ガリウム）を含む半導体層を備える半導体装置およびその製造方法に関する。
【背景技術】
【０００２】
ＧａＮは、紫外光領域のバンドギャップを有しているため、青色や紫外光などの短波長の光を発振するレーザ装置などの光デバイスの材料としての応用が進められてきた。そして、ＧａＮを用いた光デバイスにおいては、外部の配線（ワイヤなど）を接続するためのパッド電極として、低抵抗であるＡｕが採用されていた。
【０００３】
広いバンドギャップを有している性質や、高いキャリア移動度および破壊電界強度を有している性質に鑑みて、近年、ＧａＮを光デバイスとしての用途のみならず、ショットキーバリアダイオード（ＳＢＤ）やトランジスタなどのパワー半導体デバイスにも適用しようという試みが活発化している。ＧａＮを用いたパワー半導体デバイスにおいては、大電流を流す必要性から、パワー半導体デバイスと外部装置との間の接続には、通常Ａｌよりなる２００μｍ以上の大径の配線（ワイヤ）が用いられる。
【０００４】
ここで、従来のＧａＮを用いたパワー半導体デバイスの構造が、たとえば特開２００６−１９６７６４号公報（特許文献１）や、F.Ren et al., "Wide Energy Bandgap Electronic Devices", World Scientific, 2003, p.152-155（非特許文献１）や、H.Otake et al., "Vertical GaN-Based Trench Gate Metal Oxide Semiconductor Field-Effect Transistors on GaN Bulk Substrates", Appl. Phys. Express., 1(2008) 011105（非特許文献２）などに開示されている。特許文献１は、ＧａＮよりなる化合物半導体層とショットキー接合するＮｉ層と、低抵抗金属層との間に、ＴｉxＷ1-xＮ（０＜ｘ＜１）からなる拡散防止層を設けることを開示している。非特許文献１は、ＧａＮ基板上に形成されたＧａＮショットキー整流器を開示しており、この整流器においてショットキー電極はＰｔ／Ｔｉ／Ａｕよりなっている。非特許文献２は、ＧａＮ基板上に形成されたＧａＮベースの縦型ＭＯＳＦＥＴ（Metal-Oxide-Semiconductor  Field-Effect  Transistor）を開示しており、このＭＯＳＦＥＴにおいてゲート電極はＮｉ／Ａｕよりなっている。
【先行技術文献】
【特許文献】
【０００５】
【特許文献１】特開２００６−１９６７６４号公報
【非特許文献】
【０００６】
【非特許文献１】F.Ren et al., "Wide Energy Bandgap Electronic Devices", World Scientific, 2003, p.152-155
【非特許文献２】H.Otake et al., "Vertical GaN-Based Trench Gate Metal Oxide Semiconductor Field-Effect Transistors on GaN Bulk Substrates", Appl. Phys. Express., 1(2008) 011105
【発明の概要】
【発明が解決しようとする課題】
【０００７】
ＧａＮ系材料のパワー半導体デバイスにおけるパッド電極として、従来と同様にＡｕを用いた場合、パッド電極にワイヤをボンディングする際の熱やデバイスの駆動時に生じる熱によって、パッド電極のＡｕとワイヤに含まれるＡｌとの間で合金が形成され、パッド電極の品質が低下するおそれがある。また、パワー半導体デバイスにおいては、パッド電極を、太いＡｌワイヤを実装する際のダメージに耐えうる厚みにする必要があり、パッド電極としてＡｕを採用するとコストの増大を招く。このため、ＧａＮ系材料のパワーデバイスにおいては、パッド電極として、ワイヤと同じ材質であるＡｌが用いられる。
【０００８】
しかしながら、たとえばＳＢＤや縦型ＭＯＳＦＥＴなどのＧａＮ系材料のパワーデバイスにおいて、Ａｌを含むパッド電極（接続用電極）を採用した場合、デバイスの実装時やデバイスの動作時などに生じる熱によってデバイスの特性が劣化するという問題があった。
【０００９】
したがって、本発明の目的は、特性の劣化を抑制することのできる半導体装置およびその製造方法を提供することである。
【課題を解決するための手段】
【００１０】
本発明の半導体装置は、ＧａＮを含む半導体層と、電極とを備えている。電極は、電極本体と、半導体層から見て電極本体よりも離れた位置に形成され、かつＡｌを含む接続用電極と、電極本体と接続用電極との間に形成されたＷ、ＴｉＷ、ＷＮ、ＴｉＮ、およびＴａよりなる群から選ばれる少なくとも１種を含むバリア層とを含んでいる。
【００１１】
本発明の半導体装置の製造方法は、以下の工程を備えている。ＧａＮを含む半導体層を形成する。電極を形成する。電極を形成する工程は以下の工程を含んでいる。電極本体を形成する。前記半導体層から見て前記電極本体よりも離れた位置にＡｌを含む接続用電極を形成する。電極本体と接続用電極との間にＷ、ＴｉＷ、ＷＮ、ＴｉＮ、およびＴａよりなる群から選ばれる少なくとも１種を含むバリア層を形成する。
【００１２】
本願発明者らは、Ａｌを含む接続用電極を備える半導体装置において特性が劣化する原因は、接続用電極に含まれるＡｌが熱によって半導体層内に拡散するためであることを見出した。そこで、本発明においては、半導体層と接続用電極との間にＷ、ＴｉＷ、ＷＮ、ＴｉＮ、およびＴａよりなる群から選ばれる少なくとも１種を含むバリア層を形成することによって、接続用電極に含まれるＡｌの拡散を抑制し、特性の劣化を抑制することができる。
【００１３】
本発明の半導体装置において好ましくは、電極本体は半導体層とショットキー接触している。これにより、ＳＢＤとしての機能を半導体装置に付加することができ、高性能のＳＢＤを実現することができる。
【発明の効果】
【００１４】
本発明の半導体装置およびその製造方法によれば、特性の劣化を抑制することができる。
【図面の簡単な説明】
【００１５】
【図１】本発明の実施の形態１における半導体装置の構成を模式的に示す断面図である。
【図２】本発明の実施の形態２における半導体装置の構成を模式的に示す断面図である。
【図３】本発明の実施例１の試料Ａにおける、逆方向電圧に対する電流密度変化を示す図である。
【図４】本発明の実施例１の試料ＢおよびＣにおける、逆方向電圧に対する電流密度変化を示す図である。
【発明を実施するための形態】
【００１６】
以下、本発明の実施の形態について図面に基づいて説明する。
（実施の形態１）
図１は、本発明の実施の形態１における半導体装置の構成を模式的に示す断面図である。図１を参照して、本実施の形態における半導体装置としてのＳＢＤ１００は、半導体層１と、電極としてのショットキー電極２と、オーミック電極３とを備えている。半導体層１の上面側にショットキー電極２が形成されており、半導体層１の下面側にオーミック電極３が形成されている。
【００１７】
半導体層１は基板４と、基板４上に形成されたドリフト層５とを含んでいる。基板４およびドリフト層５はＧａＮを含んでおり、たとえばｎ型ＧａＮよりなっている。ドリフト層５のｎ型不純物濃度は基板４のｎ型不純物濃度よりも低くなっている。
【００１８】
ショットキー電極２は、電極本体６と、バリア層７と、接続用電極（パッド電極）８とを含んでいる。電極本体６はドリフト層５に接触しており、ドリフト層５との間でショットキー障壁を構成している。電極本体６は、たとえばＮｉ／Ａｕの積層膜、すなわちドリフト層５とショットキー接触するＮｉ層と、Ｎｉ層上に形成されたＡｕ層とによって構成されている。電極本体６上にはバリア層７が形成されており、バリア層７上には接続用電極８が形成されている。接続用電極８は、ＳＢＤ１００のショットキー電極と外部機器とを電気的に接続するための配線（たとえばＡｌよりなるワイヤなど）が直接接続される部分である。接続用電極８はＡｌを含んでおり、たとえばＡｌよりなっている。バリア層７は、接続用電極８に含まれるＡｌが熱によって半導体層１内へ拡散することを抑制する。バリア層７は、Ｗ、ＴｉＷ、ＷＮ、ＴｉＮ、およびＴａよりなる群から選ばれる少なくとも１種を含んでいる。バリア層７はたとえばＷ、ＴｉＷ、ＷＮ、ＴｉＮ、またはＴａなどよりなっている。
【００１９】
オーミック電極３は、基板４とオーミック接触する材料よりなっており、たとえばＴｉ／Ａｌ／Ｔｉ／Ａｕの積層膜よりなっている。
【００２０】
ＳＢＤ１００においては、電極本体６とドリフト層５との間のショットキー障壁を超える大きさの電圧がショットキー電極２とオーミック電極３との間に印加されると、ショットキー電極２から半導体層１を通ってオーミック電極３へ、基板４の主面に垂直な方向（図中縦方向）に電流が流れる。
【００２１】
ＳＢＤ１００はたとえば以下の方法で製造される。始めに、基板４上にドリフト層５を形成する。次に、ドリフト層５の上面にショットキー電極２を形成し、基板４の下面にオーミック電極３を形成する。ショットキー電極２を形成する際には、ドリフト層５の上面に電極本体６を形成し、次に電極本体６上にバリア層７を形成し、その後バリア層７上に接続用電極８を形成する。
【００２２】
本実施の形態におけるＳＢＤ１００は、ＧａＮを含む半導体層１と、ショットキー電極２とを備えている。ショットキー電極２は、電極本体６と、半導体層１から見て電極本体６よりも離れた位置に形成され、かつＡｌを含む接続用電極８と、電極本体６と接続用電極８との間に形成されたバリア層７とを含んでいる。
【００２３】
本実施の形態におけるＳＢＤ１００の製造方法は、以下の工程を備えている。ＧａＮを含む半導体層１を形成する。ショットキー電極２を形成する。ショットキー電極２を形成する工程は以下の工程を含んでいる。電極本体６を形成する。半導体層１から見て電極本体６よりも離れた位置にＡｌを含む接続用電極８を形成する。電極本体６と接続用電極８との間にバリア層７を形成する。
【００２４】
本実施の形態におけるＳＢＤ１００およびその製造方法によれば、実装時（たとえばダイボンドの際）に生じる熱やＳＢＤ１００の駆動時に生じる熱などによって接続用電極８が加熱されたとしても、接続用電極８に含まれるＡｌの拡散がバリア層７によって阻止され、ショットキー接合界面へのＡｌの侵入を抑制することができる。その結果、熱によるＳＢＤ１００の特性の劣化を抑制することができる。
【００２５】
（実施の形態２）
図２は、本発明の実施の形態２における半導体装置の構成を模式的に示す断面図である。図１を参照して、本実施の形態における半導体装置としての縦型ｎチャネルＭＯＳＦＥＴ１０１は、半導体層１１と、電極としてのゲート電極１２と、ソース電極１３と、ドレイン電極１４とを備えている。半導体層１１の上面にはトレンチ１１ａが形成されており、トレンチ１１ａの内壁面およびトレンチ１１ａ付近の半導体層１１の上面には、ゲート絶縁膜１９を挟んでゲート電極１２が形成されている。また、半導体層１１の上面におけるトレンチ１１ａおよびゲート絶縁膜１９が形成されていない部分には、ソース電極１３が形成されている。半導体層１１の下面にはドレイン電極１４が形成されている。
【００２６】
半導体層１１は、基板１５と、ｎ型ドリフト層１６と、ｐ型ボディ層１７と、ｎ型層１８とを含んでいる。基板１５上にはｎ型ドリフト層１６が形成されており、ｎ型ドリフト層１６上にはｐ型ボディ層１７が形成されており、ｐ型ボディ層１７上にはｎ型層１８が形成されている。トレンチ１１ａはｎ型層１８およびｐ型ボディ層１７を貫通し、ｎ型ドリフト層１６にまで達している。基板１５、ｎ型ドリフト層１６、ｐ型ボディ層１７、ｎ型層１８は、いずれもＧａＮを含んでおり、たとえばＧａＮよりなっている。ｎ型ドリフト層１６のｎ型不純物濃度は、基板１５およびｎ型層１８のｎ型不純物濃度よりも低くなっている。
【００２７】
ゲート電極１２は、電極本体６と、バリア層７と、接続用電極（パッド電極）８とを含んでいる。電極本体６はゲート絶縁膜１９上に形成されており、電極本体６上にはバリア層７が形成されており、バリア層７上には接続用電極８が形成されている。接続用電極８は、ＭＯＳＦＥＴ１０１のゲート電極１２と外部機器とを電気的に接続するための配線が直接接続される部分である。電極本体６、バリア層７、および接続用電極８の構成は、実施の形態１における電極本体、バリア層、および接続用電極の構成と同様であるので、その説明は繰り返さない。
【００２８】
ソース電極１３はオーミック電極１３ａとオーミック電極１３ｂとを有している。オーミック電極１３ａはトレンチ１１ａの周囲を取り囲むように形成されており、たとえばＴｉ／Ａｌの積層膜よりなっている。オーミック電極１３ｂはオーミック電極１３ａの周囲を取り囲むように形成されており、ｐ型ボディ層１７およびオーミック電極１３ａと電気的に接続されている。オーミック電極１３ｂはたとえばＮｉ／Ａｕの積層膜よりなっている。また、ドレイン電極１４は基板１５の下面全面に形成されており、たとえばＴｉ／Ａｌよりなっている。
【００２９】
ＭＯＳＦＥＴ１０１においては、ゲート電極１２およびドレイン電極１４がソース電極１３よりも高い電位である場合には、ゲート絶縁膜１９を挟んでゲート電極１２と対向するｐ型ボディ層１７内にチャネルが形成され、このチャネルを通じて電流が流れる。その結果、ドレイン電極１４から半導体層１１を通ってソース電極１３へ、基板１５主面に垂直な方向（図中縦方向）に電流が流れる。
【００３０】
ＭＯＳＦＥＴ１０１はたとえば以下の方法で製造される。始めに、基板１５上にｎ型ドリフト層１６、ｐ型ボディ層１７、およびｎ型層１８をこの順序で形成することによって半導体層１を作製する。次に、ｎ型ドリフト層１６に達するトレンチ１１ａを半導体層１の上面に形成する。次に、トレンチ１１ａの内壁面にゲート絶縁膜１９を形成し、ゲート絶縁膜１９の上にゲート電極１２を形成する。次に、オーミック電極１３ａをｎ型層１８上に形成し、オーミック電極１３ａの外周のｎ型層１８をエッチングすることによりＰ型ボディ層１７を露出させる。そして、オーミック電極１３ａおよびｐ型ボディ層１７と電気的に接続するようにオーミック電極１３ｂを形成する。オーミック電極１３ａとオーミック電極１３ｂとによりソース電極１３が構成される。その後、ドレイン電極１４を基板１５の下面に形成する。ゲート電極１２を形成する際には、ゲート絶縁膜１９上に電極本体６を形成し、次に電極本体６上にバリア層７を形成し、その後バリア層７上に接続用電極８を形成する。
【００３１】
本実施の形態におけるＭＯＳＦＥＴ１０１は、ＧａＮを含む半導体層１１と、ゲート電極１２とを備えている。ゲート電極１２は、電極本体６と、半導体層１１から見て電極本体６よりも離れた位置に形成され、かつＡｌを含む接続用電極８と、電極本体６と接続用電極８との間に形成されたバリア層７とを含んでいる。
【００３２】
本実施の形態におけるＭＯＳＦＥＴ１０１の製造方法は、以下の工程を備えている。ＧａＮを含む半導体層１１を形成する。ゲート電極１２を形成する。ゲート電極１２を形成する工程は以下の工程を含んでいる。電極本体６を形成する。半導体層１１から見て電極本体６よりも離れた位置にＡｌを含む接続用電極８を形成する。電極本体６と接続用電極８との間にバリア層７を形成する。
【００３３】
本実施の形態におけるＭＯＳＦＥＴ１０１およびその製造方法によれば、実装時（たとえばダイボンドの際）に生じる熱やＭＯＳＦＥＴ１０１の駆動時に生じる熱などによって接続用電極８が加熱されたとしても、接続用電極８に含まれるＡｌの拡散がバリア層７によって阻止され、ＭＯＳ界面へのＡｌの侵入を抑制することができる。その結果、熱によるＭＯＳＦＥＴ１０１の特性の劣化を抑制することができる。
【００３４】
なお、本実施の形態においては、電極本体とバリア層と接続用電極とによって構成される電極を、ＭＯＳＦＥＴのゲート電極として適用した場合について説明した。しかし、本発明における上記電極は、ＭＯＳＦＥＴのソース電極として適用してもよい。
【００３５】
さらに、実施の形態１および２においては、本発明の半導体装置がＳＢＤおよび縦型ＭＯＳＦＥＴである場合について説明した。しかし、本発明の半導体装置はこれらのデバイスの他、たとえば容量素子、横型ＭＯＳＦＥＴ、または高電子移動度トランジスタ、バイポーラトランジスタなどであってもよい。本発明の半導体装置は特に、縦型デバイス、すなわち基板主面に対して実質的に垂直な電流経路を有するデバイスであることが好ましい。
【実施例１】
【００３６】
本実施例では、始めに以下の条件で試料Ａ〜ＣのＳＢＤを製造した。
試料Ａ（本発明例）：図１に示す構造のＳＢＤを製造した。具体的には、ＨＶＰＥ（Hydride  Vapor  Phase  Epitaxy）で作製したＧａＮの自立基板を準備した。この基板は、ｎ型不純物濃度が３×１０18ｃｍ-3、厚みが４００μｍ、平均転位密度が１×１０6個／ｃｍ2であった。次に、この基板の（０００１）面上に、ＯＭＶＰＥ（Organometallic  Vapor  Phase  Epitaxy）法を用いて、ｎ型不純物濃度が５×１０15ｃｍ-3、厚みが５μｍのＧａＮよりなるドリフト層をエピタキシャル成長させた。次に、有機溶媒で基板を洗浄した後、基板の下面にオーミック電極を形成した。オーミック電極としては、ＥＢ（Electron  Beam）蒸着法を用いてＴｉ（厚み２０ｎｍ）／Ａｌ（厚み１００ｎｍ）／Ｔｉ（厚み２０ｎｍ）／Ａｕ（厚み３００ｎｍ）よりなる積層膜を形成した。その後、６００℃の窒素雰囲気中で１分間、オーミック電極を熱処理した。次に、ドリフト層の上面にショットキー電極を形成した。ショットキー電極としては、ＥＢ蒸着法を用いてＮｉ（厚み５０ｎｍ）／Ａｕ（厚み３００ｎｍ）よりなる電極本体を形成した後で、ＴｉとＷとを同時にスパッタすることによってこの電極本体の上にＴｉＷよりなる厚み０．１５μｍのバリア層を形成し、続いてＡｌをスパッタすることによって厚み３μｍの接続用電極を形成した。次に、１辺が１ｍｍの正方形形状にショットキー電極をパターニングした。具体的には、フォトリソグラフィーによりレジストを接続用電極の上にパターニングし、このレジストをマスクとして、４０℃の混合酸系エッチャント（燐酸＋硝酸＋酢酸＋純水）を用いてＡｌをエッチングし、続いて室温のアンモニア系エッチャント（アンモニア水＋過酸化水素水＋純水）でバリア層をエッチングした。エッチング後のバリア層におけるＴｉの組成をＩＣＰ（Inductively  Coupled  Plasma）分析で調べたところ、８重量％であった。なお、オーミック電極およびショットキー電極の蒸着直前には、室温のＨＣｌ水溶液(半導体用塩酸１：純水１)を用いて１分間、蒸着面を処理した。なお、試料Ａとしては２つのＳＢＤ（チップＡ、チップＢ）を作製した。
【００３７】
試料Ｂ（比較例）：ショットキー電極として、ＥＢ蒸着法を用いてＮｉ（厚み５０ｎｍ）／Ａｕ（厚み３００ｎｍ）よりなる電極本体を形成した後で、バリア層を形成せずに、Ａｌをスパッタすることによって厚み３μｍの接続用電極を電極本体上に形成した。また、ショットキー電極のパターニングの際には、４０℃の混合酸系エッチャント（燐酸＋硝酸＋酢酸＋純水）を用いてＡｌをエッチングした。上記以外の製造方法は上記試料Ａと同様である。
【００３８】
試料Ｃ（比較例）：ショットキー電極として、Ｎｉ（厚み５０ｎｍ）／Ａｕ（厚み３００ｎｍ）よりなる電極本体をＥＢ蒸着法を用いて形成した後で、バリア層を形成せずに、厚み０．１５μｍのＴｉ層を形成し、続いて、Ａｌをスパッタすることによって厚み３μｍの接続用電極をＴｉ層上に形成した。ショットキー電極のパターニングの際には、４０℃の混合酸系エッチャント（燐酸＋硝酸＋酢酸＋純水）を用いてＡｌをエッチングし、続いて室温のアンモニア系エッチャント（アンモニア水＋過酸化水素水＋純水）でＴｉ層をエッチングした。上記以外の製造方法は上記試料Ａと同様である。
【００３９】
次に、試料Ａ〜Ｃの熱的安定性を評価した。具体的には、ＳＢＤの実装時（ダイボンド時）の温度として想定される温度である３５０℃で試料Ａ〜Ｃの各々を熱処理し、熱処理前と熱処理後との各々において、逆方向電圧に対する電流密度を測定した。
【００４０】
図３は、本発明の実施例１の試料Ａにおける、逆方向電圧に対する電流密度変化を示す図である。図４は、本発明の実施例１の試料ＢおよびＣにおける、逆方向電圧に対する電流密度変化を示す図である。図３および図４を参照して、本発明例である試料Ａにおいては、チップＡ、チップＢのいずれの場合も、逆方向電圧に対する電流密度変化に大きな変化は見られず、加熱による特性の劣化は抑制されていた。一方、試料ＢおよびＣにおいては、熱処理後における逆方向電圧に対する電流密度が極端に増加し、加熱による特性の劣化が見られた。
【００４１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４２】
本発明はＧａＮ系材料よりなるパワー半導体デバイスとして適している。
【符号の説明】
【００４３】
１，１１  半導体層、２  ショットキー電極、３  オーミック電極、４，１５  基板、５  ドリフト層、６  電極本体、７  バリア層、８  接続用電極、１１ａ  トレンチ、１２  ゲート電極、１３  ソース電極、１３ａ，１３ｂ  オーミック電極、１４  ドレイン電極、１６  ｎ型ドリフト層、１７  ｐ型ボディ層、１８  ｎ型層、１９  ゲート絶縁膜、１００  ＳＢＤ、１０１  ＭＯＳＦＥＴ。
【図１】
2010219130.tif 000003
【図２】
2010219130.tif 000004
【図３】
2010219130.tif 000005
【図４】
2010219130.tif 000006
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
窒化ガリウムを含む半導体層と、
電極とを備え、
前記電極は、電極本体と、前記半導体層から見て前記電極本体よりも離れた位置に形成され、かつアルミニウムを含む接続用電極と、前記電極本体と前記接続用電極との間に形成されたＷ、ＴｉＷ、ＷＮ、ＴｉＮ、およびＴａよりなる群から選ばれる少なくとも１種を含むバリア層とを含み、
前記電極本体は、前記半導体層とショットキー接触するＮｉ層と、前記Ｎｉ層上に形成されたＡｕ層とを有する、半導体装置。
【請求項２】
前記半導体層において前記電極が形成された面と反対側の面に形成されたオーミック電極をさらに備え、
前記電極および前記オーミック電極の、一方から他方へと電流が流れる、縦型構造を有する、請求項１に記載の半導体装置。
【請求項３】
窒化ガリウムを含む半導体層を形成する工程と、
電極を形成する工程とを備え、
前記電極を形成する工程は、電極本体を形成する工程と、前記半導体層から見て前記電極本体よりも離れた位置にアルミニウムを含む接続用電極を形成する工程と、前記電極本体と前記接続用電極との間にＷ、ＴｉＷ、ＷＮ、ＴｉＮ、およびＴａよりなる群から選ばれる少なくとも１種を含むバリア層を形成する工程とを含み、
前記電極本体を形成する工程は、前記半導体層とショットキー接触するＮｉ層を形成する工程と、前記Ｎｉ層上にＡｕ層を形成する工程とを有する、半導体装置の製造方法。